(57)【特許請求の範囲】
【請求項１】
樹脂と、
表面に貴金属微粒子が担持された無機微粒子と、を含有する樹脂組成物であって、
前記貴金属微粒子と結合可能な原子団を２以上有する有機分子の配合によって、前記無機微粒子の前記樹脂中での分散状態がコントロールされており、
前記無機微粒子が、Ｂｉ２Ｔｅ３、及び他の元素をドーピングしたＢｉ２Ｔｅ３からなる群より選ばれる１種以上であることを特徴とする樹脂組成物。
【請求項２】
前記有機分子が、
骨格部と、
貴金属微粒子と結合可能な２以上の原子団と、を有することを特徴とする請求項１に記載の樹脂組成物。
【請求項３】
前記原子団が、
−ＳＲ、−ＳｅＲ、−ＮＲ３＋、−ＮＲＣＯＳ−、−ＮＲＣＳ２−、−ＯＣＳ２−、−ＣＯＯ−、及び−ＰＯ３２−（但し、各原子団において、Ｒは水素原子、置換基を有してもよい炭化水素基、又は置換基を有してもよい複素環基）からなる群より選ばれることを特徴とする請求項２に記載の樹脂組成物。
【請求項４】
前記有機分子が、
Ｒ１−Ｓ−Ｓ−Ｒ２の非環状構造を有し、
Ｒ１及び／又はＲ２には、貴金属微粒子と結合可能な１以上の原子団を有することを特徴とする請求項１に記載の樹脂組成物。
【請求項５】
前記有機分子が、
−Ｓ−Ｓ−を有する環状構造であることを特徴とする請求項１に記載の樹脂組成物。
【請求項６】
請求項１乃至５のいずれか１項に記載の樹脂組成物を用いた偽造防止用の成形体。
【請求項７】
樹脂と、
表面に貴金属微粒子が担持された無機微粒子と、を含有する樹脂組成物の製造方法であって、
前記樹脂と、前記無機微粒子と、を混合する混合工程を有し、
前記貴金属微粒子と結合可能な原子団を２以上有する有機分子の配合によって、前記無機微粒子の前記樹脂中での分散状態をコントロールする製造方法であり、
前記無機微粒子が、Ｂｉ２Ｔｅ３、及び他の元素をドーピングしたＢｉ２Ｔｅ３からなる群より選ばれる１種以上であることを特徴とする樹脂組成物の製造方法。
【請求項８】
前記有機分子が、
骨格部と、
貴金属微粒子と結合可能な２以上の原子団と、を有することを特徴とする請求項７に記載の樹脂組成物の製造方法。
【請求項９】
前記原子団が、
−ＳＲ、−ＳｅＲ、−ＮＲ３＋、−ＮＲＣＯＳ−、−ＮＲＣＳ２−、−ＯＣＳ２−、−ＣＯＯ−、及び−ＰＯ３２−（但し、各原子団において、Ｒは水素原子、置換基を有してもよい炭化水素基、又は置換基を有してもよい複素環基）からなる群より選ばれることを特徴とする請求項８に記載の樹脂組成物の製造方法。
【請求項１０】
前記有機分子が、
Ｒ１−Ｓ−Ｓ−Ｒ２の非環状構造を有し、
Ｒ１及び／又はＲ２には、貴金属微粒子と結合可能な１以上の原子団を有することを特徴とする請求項７に記載の樹脂組成物の製造方法。
【請求項１１】
前記有機分子が、
−Ｓ−Ｓ−を有する環状構造であることを特徴とする請求項７に記載の樹脂組成物の製造方法。
【請求項１２】
樹脂組成物を用いた偽造防止方法であって、
樹脂組成物は、樹脂と、表面に貴金属微粒子が担持された無機微粒子と、を含有し、
前記貴金属微粒子と結合可能な原子団を２以上有する有機分子の配合によって、前記無機微粒子の前記樹脂中での分散状態をコントロールする偽造防止方法であり、
前記無機微粒子が、Ｂｉ２Ｔｅ３、及び他の元素をドーピングしたＢｉ２Ｔｅ３からなる群より選ばれる１種以上であることを特徴とする偽造防止方法。
【請求項１３】
前記有機分子が、
骨格部、
貴金属微粒子と結合可能な２以上の原子団と、を有することを特徴とする請求項１２に記載の偽造防止方法。
【請求項１４】
前記原子団が、
−ＳＲ、−ＳｅＲ、−ＮＲ３＋、−ＮＲＣＯＳ−、−ＮＲＣＳ２−、−ＯＣＳ２−、−ＣＯＯ−、及び−ＰＯ３２−（但し、各原子団において、Ｒは水素原子、置換基を有してもよい炭化水素基、又は置換基を有してもよい複素環基）からなる群より選ばれることを特徴とする請求項１３に記載の偽造防止方法。
【請求項１５】
前記有機分子が、
Ｒ１−Ｓ−Ｓ−Ｒ２の非環状構造を有し、
Ｒ１及び／又はＲ２には、貴金属微粒子と結合可能な１以上の原子団を有することを特徴とする請求項１２に記載の偽造防止方法。
【請求項１６】
前記有機分子が、
−Ｓ−Ｓ−を有する環状構造であることを特徴とする請求項１２に記載の偽造防止方法。
【発明の詳細な説明】
【技術分野】
【０００１】
本発明は、樹脂組成物、偽造防止用の成形体、樹脂組成物の製造方法、及び偽造防止方法に関する。更に詳しくは、偽造防止効果を向上させることが可能な樹脂組成物、高度な偽造防止効果を発揮する偽造防止用の成形体、高度な偽造防止技術を施した樹脂組成物を製造できる樹脂組成物の製造方法、高度な偽造防止効果を発揮する偽造防止方法に関する。
【背景技術】
【０００２】
偽造防止技術として、例えば、ホログラム、透かし、潜像模様、マイクロ文字等が知られている。
ところが、ホログラム等の、その存在が一見して明瞭である偽造防止技術では、却って偽造が容易になるという課題を抱えている。
そこで、物品の偽造防止技術に求められる重要な要素には、一見するだけでは、その物品に偽造防止技術が施されているとは認識できないことが挙げられる。
【０００３】
このようなものとして、例えば、次の技術が開示されている。すなわち、樹脂製のシート中に、形状等に基づいて識別可能な識別情報を有する微粒子を導入するという技術である（例えば、特許文献１を参照）。すなわち、文字、数字、符号、標章等の記号や特殊な形状を有する微粒子を用いる技術である。この技術では、シートを拡大して観察することにより、微粒子の形状等（例えば星型形状）を判別して真贋判定を行う。
この技術では、拡大して観察し真贋判定をする必要があり、一見して明瞭でないため、偽造防止技術としては有効である。
【０００４】
しかしながら、この技術では、当該微粒子を入手することができれば偽造が可能という問題点があった。
また、偽造防止技術には、常に新たな手法が求められており、新たな手法を単独又は他の手法と組み合わせることによって、高度な偽造防止効果が得られる。
【先行技術文献】
【特許文献】
【０００５】
【特許文献１】特開２０１２−１２１１７１号公報
【発明の概要】
【発明が解決しようとする課題】
【０００６】
本発明は、上記実情に鑑みてなされたものであり、偽造防止用の新たな樹脂組成物、偽造防止用の成形体、樹脂組成物の製造方法、及び偽造防止方法を提供することを目的とする。
【課題を解決するための手段】
【０００７】
上記問題点を解決するために、請求項１に記載の発明は、
樹脂と、
表面に貴金属微粒子が担持された無機微粒子と、を含有する樹脂組成物であって、
前記貴金属微粒子と結合可能な原子団を２以上有する有機分子の配合によって、前記無機微粒子の前記樹脂中での分散状態がコントロールされており、
前記無機微粒子が、Ｂｉ２Ｔｅ３、及び他の元素をドーピングしたＢｉ２Ｔｅ３からなる群より選ばれる１種以上であることを要旨とする。
【０００９】
請求項２に記載の発明は、
前記有機分子が、
骨格部と、
貴金属微粒子と結合可能な２以上の原子団と、を有することを特徴とする請求項１に記載の樹脂組成物であることを要旨とする。
【００１０】
請求項３に記載の発明は、
前記原子団が、
−ＳＲ、−ＳｅＲ、−ＮＲ３＋、−ＮＲＣＯＳ−、−ＮＲＣＳ２−、−ＯＣＳ２−、−ＣＯＯ−、及び−ＰＯ３２−（但し、各原子団において、Ｒは水素原子、置換基を有してもよい炭化水素基、又は置換基を有してもよい複素環基）からなる群より選ばれることを特徴とする請求項２に記載の樹脂組成物であることを要旨とする。
【００１１】
請求項４に記載の発明は、
前記有機分子が、
Ｒ１−Ｓ−Ｓ−Ｒ２の非環状構造を有し、
Ｒ１及び／又はＲ２には、貴金属微粒子と結合可能な１以上の原子団を有することを特徴とする請求項１に記載の樹脂組成物であることを要旨とする。
【００１３】
請求項５に記載の発明は、
前記有機分子が、
−Ｓ−Ｓ−を有する環状構造であることを特徴とする請求項１に記載の樹脂組成物であることを要旨とする。
【００１４】
請求項６に記載の発明は、
請求項１乃至５のいずれか１項に記載の樹脂組成物を用いた偽造防止用の成形体であることを要旨とする。
【００１５】
請求項７に記載の発明は、
樹脂と、
表面に貴金属微粒子が担持された無機微粒子と、を含有する樹脂組成物の製造方法であって、
前記樹脂と、前記無機微粒子と、を混合する混合工程を有し、
前記貴金属微粒子と結合可能な原子団を２以上有する有機分子の配合によって、前記無機微粒子の前記樹脂中での分散状態をコントロールする製造方法であり、
前記無機微粒子が、Ｂｉ２Ｔｅ３、及び他の元素をドーピングしたＢｉ２Ｔｅ３からなる群より選ばれる１種以上であることを特徴とする樹脂組成物の製造方法であることを要旨とする。
【００１７】
請求項８に記載の発明は、
前記有機分子が、
骨格部と、
貴金属微粒子と結合可能な２以上の原子団と、を有することを特徴とする請求項７に記載の樹脂組成物の製造方法であることを要旨とする。
【００１８】
請求項９に記載の発明は、
前記原子団が、
−ＳＲ、−ＳｅＲ、−ＮＲ３＋、−ＮＲＣＯＳ−、−ＮＲＣＳ２−、−ＯＣＳ２−、−ＣＯＯ−、及び−ＰＯ３２−（但し、各原子団において、Ｒは水素原子、置換基を有してもよい炭化水素基、又は置換基を有してもよい複素環基）からなる群より選ばれることを特徴とする請求項８に記載の樹脂組成物の製造方法であることを要旨とする。
【００１９】
請求項１０に記載の発明は、
前記有機分子が、
Ｒ１−Ｓ−Ｓ−Ｒ２の非環状構造を有し、
Ｒ１及び／又はＲ２には、貴金属微粒子と結合可能な１以上の原子団を有することを特徴とする請求項７に記載の樹脂組成物の製造方法であることを要旨とする。
【００２１】
請求項１１に記載の発明は、
前記有機分子が、
−Ｓ−Ｓ−を有する環状構造であることを特徴とする請求項７に記載の樹脂組成物の製造方法であることを要旨とする。
【００２２】
請求項１２に記載の発明は、
樹脂組成物を用いた偽造防止方法であって、
樹脂組成物は、樹脂と、表面に貴金属微粒子が担持された無機微粒子と、を含有し、
前記貴金属微粒子と結合可能な原子団を２以上有する有機分子の配合によって、前記無機微粒子の前記樹脂中での分散状態をコントロールする偽造防止方法であり、
前記無機微粒子が、Ｂｉ２Ｔｅ３、及び他の元素をドーピングしたＢｉ２Ｔｅ３からなる群より選ばれる１種以上であることを特徴とする偽造防止方法であることを要旨とする。
【００２４】
請求項１３に記載の発明は、
前記有機分子が、
骨格部と、
貴金属微粒子と結合可能な２以上の原子団と、を有することを特徴とする請求項１２に記載の偽造防止方法であることを要旨とする。
【００２５】
請求項１４に記載の発明は、
前記原子団が、
−ＳＲ、−ＳｅＲ、−ＮＲ３＋、−ＮＲＣＯＳ−、−ＮＲＣＳ２−、−ＯＣＳ２−、−ＣＯＯ−、及び−ＰＯ３２−（但し、各原子団において、Ｒは水素原子、置換基を有してもよい炭化水素基、又は置換基を有してもよい複素環基）からなる群より選ばれることを特徴とする請求項１３に記載の偽造防止方法であることを要旨とする。
【００２６】
請求項１５に記載の発明は、
前記有機分子が、
Ｒ１−Ｓ−Ｓ−Ｒ２の非環状構造を有し、
Ｒ１及び／又はＲ２には、貴金属微粒子と結合可能な１以上の原子団を有することを特徴とする請求項１２に記載の偽造防止方法であることを要旨とする。
【００２８】
請求項１６に記載の発明は、
前記有機分子が、
−Ｓ−Ｓ−を有する環状構造であることを特徴とする請求項１２に記載の偽造防止方法であることを要旨とする。
【発明の効果】
【００２９】
＜樹脂組成物の発明＞
本発明の樹脂組成物は、無機微粒子の樹脂中での分散状態がコントロールされている。よって、本発明の樹脂組成物では、無機微粒子の樹脂中での分散状態を観察することによって真贋判定をすることができ、偽造防止効果を発揮できる。また、無機微粒子には、表面に貴金属微粒子が担持されており、無機微粒子自体の特徴が高められているから、偽造がしにくく、偽造防止効果が高い。
また、無機微粒子が、Ｂｉ２Ｔｅ３、及び他の元素をドーピングしたＢｉ２Ｔｅ３からなる群より選ばれる１種以上であるので、無機微粒子の樹脂中での分散状態をコントロールしやすい。
【００３０】
また、有機分子が、骨格部と、貴金属微粒子と結合可能な２以上の原子団と、を有する場合には、有機分子によって容易に無機微粒子の分散状態をコントロールすることができる。この場合に、原子団が、−ＳＲ、−ＳｅＲ、−ＮＲ３＋、−ＮＲＣＯＳ−、−ＮＲＣＳ２−、−ＯＣＳ２−、−ＣＯＯ−、及び−ＰＯ３２−（但し、各原子団において、Ｒは水素原子、置換基を有してもよい炭化水素基、又は置換基を有してもよい複素環基）からなる群より選ばれるときには、有機分子によって更に容易に無機微粒子の分散状態をコントロールすることができる。
また、有機分子が、Ｒ１−Ｓ−Ｓ−Ｒ２の非環状構造を有し、Ｒ１及び／又はＲ２には、貴金属微粒子と結合可能な１以上の原子団を有する場合には、有機分子によって容易に無機微粒子の分散状態をコントロールすることができる。
また、有機分子が、−Ｓ−Ｓ−を有する環状構造である場合には、有機分子によって容易に無機微粒子の分散状態をコントロールすることができる。
【００３１】
＜成形体の発明＞
本発明の樹脂組成物を用いた偽造防止用の成形体では、高度な偽造防止効果を発揮することができる。
【００３２】
＜樹脂組成物の製造方法の発明＞
本発明の樹脂組成物の製造方法は、樹脂と、表面に貴金属微粒子が付着した無機微粒子と、を含有する樹脂組成物の製造方法であって、樹脂と、無機微粒子と、を混合する混合工程を有する。そして、貴金属微粒子と結合可能な原子団を２以上有する有機分子の配合によって、無機微粒子の樹脂中での分散状態がコントロールされている。この本発明の樹脂組成物の製造方法では、高度な偽造防止技術を施した樹脂組成物を容易に製造できる。
また、無機微粒子が、Ｂｉ２Ｔｅ３、及び他の元素をドーピングしたＢｉ２Ｔｅ３からなる群より選ばれる１種以上であるので、無機微粒子の樹脂中での分散状態をコントロールしやすい。
【００３３】
また、有機分子が、骨格部と、貴金属微粒子と結合可能な２以上の原子団と、を有する場合には、有機分子によって容易に無機微粒子の分散状態をコントロールすることができる。この場合に、原子団が、−ＳＲ、−ＳｅＲ、−ＮＲ３＋、−ＮＲＣＯＳ−、−ＮＲＣＳ２−、−ＯＣＳ２−、−ＣＯＯ−、及び−ＰＯ３２−（但し、各原子団において、Ｒは水素原子、置換基を有してもよい炭化水素基、又は置換基を有してもよい複素環基）からなる群より選ばれるときには、有機分子によって更に容易に無機微粒子の分散状態をコントロールすることができる。
また、有機分子が、Ｒ１−Ｓ−Ｓ−Ｒ２の非環状構造を有し、Ｒ１及び／又はＲ２には、貴金属微粒子と結合可能な１以上の原子団を有する場合には、有機分子によって容易に無機微粒子の分散状態をコントロールすることができる。
また、有機分子が、−Ｓ−Ｓ−を有する環状構造である場合には、有機分子によって容易に無機微粒子の分散状態をコントロールすることができる。
【００３４】
＜偽造防止方法の発明＞
本発明の偽造防止方法の発明は、樹脂組成物を用いた偽造防止方法であって、樹脂組成物は、樹脂と、表面に貴金属微粒子が付着した無機微粒子と、を含有している。そして、貴金属微粒子と結合可能な原子団を２以上有する有機分子の配合によって、無機微粒子の樹脂中での分散状態をコントロールすることを特徴とする。本発明の偽造防止方法では、高度な偽造防止効果を発揮することができる。
また、無機微粒子が、Ｂｉ２Ｔｅ３、及び他の元素をドーピングしたＢｉ２Ｔｅ３からなる群より選ばれる１種以上であるので、無機微粒子の樹脂中での分散状態をコントロールしやすい。
【００３５】
また、有機分子が、骨格部と、貴金属微粒子と結合可能な２以上の原子団と、を有する場合には、有機分子によって容易に無機微粒子の分散状態をコントロールすることができる。この場合に、原子団が、−ＳＲ、−ＳｅＲ、−ＮＲ３＋、−ＮＲＣＯＳ−、−ＮＲＣＳ２−、−ＯＣＳ２−、−ＣＯＯ−、及び−ＰＯ３２−（但し、各原子団において、Ｒは水素原子、置換基を有してもよい炭化水素基、又は置換基を有してもよい複素環基）からなる群より選ばれるときには、有機分子によって更に容易に無機微粒子の分散状態をコントロールすることができる。
また、有機分子が、Ｒ１−Ｓ−Ｓ−Ｒ２の非環状構造を有し、Ｒ１及び／又はＲ２には、貴金属微粒子と結合可能な１以上の原子団を有する場合には、有機分子によって容易に無機微粒子の分散状態をコントロールすることができる。
また、有機分子が、−Ｓ−Ｓ−を有する環状構造である場合には、有機分子によって容易に無機微粒子の分散状態をコントロールすることができる。
【図面の簡単な説明】
【００３６】
本発明について、本発明による典型的な実施形態の非限定的な例を挙げ、言及された複数の図面を参照しつつ以下の詳細な記述にて更に説明するが、同様の参照符号は図面のいくつかの図を通して同様の部分を示す。
【図１】貴金属微粒子が担持されている無機微粒子を説明するための模式図である。
【図２】貴金属微粒子と有機分子（リンカー）との結合を説明するための模式図である。
【図３】貴金属微粒子と有機分子（リンカー）との結合を説明するための模式図である。
【図４】貴金属微粒子同士が結合されている状態を説明するための模式図である。
【図５】無機微粒子が凝集した状態を説明するための模式図である。
【図６】無機微粒子が分散した状態を説明するための模式図である。
【図７】実施例１のフィルムの走査型電子顕微鏡像である。
【図８】実施例２のフィルムの走査型電子顕微鏡像である。
【図９】実施例３のフィルムの走査型電子顕微鏡像である。
【発明を実施するための形態】
【００３７】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００３８】
以下、本発明を詳しく説明する。
〔１〕樹脂組成物
本発明の樹脂組成物は、樹脂と、表面に貴金属微粒子が付着した無機微粒子と、を含有する。
そして、樹脂組成物では、貴金属微粒子と結合可能な原子団を２以上有する有機分子の配合によって、無機微粒子の樹脂中での分散状態がコントロールされている。
【００３９】
「樹脂」としては、特に限定されず、用途に応じて幅広い樹脂が用いられる。その代表例としては、ポリビニルアルコールや、ポリスチレンが挙げられるが、これらの樹脂に限定されず、他の熱可塑性樹脂、熱硬化性樹脂も用いることができる。
熱可塑性樹脂としては、例えば、ポリプロピレン、ポリエチレン、塩化ビニル、塩化ビニリデン、フッ素樹脂、アクリル樹脂、ポリ酢酸ビニル樹脂、ポリアミド樹脂、アセタール樹脂、ポリカーボネート、ポリフェニレンオキシド、ポリエステル、ポリスルホン、ポリイミド、及びこれらの誘導体等を用いることができる。
熱硬化性樹脂としては、例えば、フェノール樹脂、ユリア樹脂、メラミン樹脂、アルキド樹脂、不飽和ポリエステル樹脂、エポキシ樹脂、ケイ素樹脂、ポリウレタン樹脂、及びこれらの誘導体等を用いることができる。
【００４０】
また、樹脂として導電性高分子を用いることもできる。導電性高分子としては、特に限定されず、例えば、ポリアニリン、ポリ（３，４−エチレンジオキシチオフェン）−ポリ（スチレンスルホナート）〔ＰＥＤＯＴ／ＰＳＳ;Poly(3,4-ethylenedioxythiophene)/poly(styrenesulfonate)〕、ポリアセチレン、ポリチオフェン、ポリピロール、ポリフェニレンビニレン、ポリチエニレンビニレン、及びこれらの誘導体等を用いることができる。
導電性高分子は、ドーピングにより絶縁体−金属転移を起こして導電性を発現する。ｐ型半導体として用いる場合、アクセプタと呼ばれるドーパントを用い、導電性高分子の共役系からπ電子を奪うことで、正孔が主鎖に沿って移動可能になる。このようなアクセプタ・ドーパントとして、公知のハロゲン類、ルイス酸、プロトン酸、および遷移金属ハライド等が挙げられる。
なお、ポリアニリンの場合、塩酸などの酸化能力のないプロトン酸によってもセミキノンラジカルが生成し導電性を示すようになる。アクセプタ・ドーパントとして、プロトン酸が用いられることが多い。このようなものとして、例えば、公知のｐ−トルエンスルホン酸、カンファースルホン酸、蟻酸などの有機酸、及び塩酸、硫酸、硝酸、リン酸等の無機プロトン酸が挙げられる。
一方、導電性高分子をｎ型半導体として用いる場合、ドナーと呼ばれるドーパントを用い、導電性高分子の共役系に電子を与えることにより、電子が主鎖に沿って移動可能になる。このようなドナー・ドーパントとして、アルカリ金属、アルキルアンモニウムイオン等が挙げられる。
【００４１】
本発明では、表面に貴金属微粒子が付着した無機微粒子を用いる。この無機微粒子のイメージは、図１に示すものである。図中、符号１は無機微粒子、符号３は貴金属微粒子を示している。
【００４２】
「貴金属微粒子」としては、貴金属であれば特に限定されず、金、白金、銀、銅、パラジウム等の１種以上が挙げられる。金、銀等が好ましい。
【００４３】
貴金属微粒子の平均粒子径は、特に制限されるわけではないが、１〜５０ｎｍであることが好ましく、より好ましくは１〜３０ｎｍ、更に好ましくは１〜１０ｎｍである。貴金属微粒子の平均粒子径をこの範囲とすることで、無機微粒子の分散状態をコントロールし易くなるからである。
なお、貴金属微粒子の平均粒子径を、５０〜１０００ｎｍ、より好ましくは５０〜５００ｎｍ、更に好ましくは５０〜１００ｎｍとすることもできる。
貴金属微粒子の平均粒子径は、例えば、電子顕微鏡観察（ＳＥＭ、ＴＥＭ等）等により測定することができる。
【００４４】
本発明の「無機微粒子」は、Ｂｉ２Ｔｅ３、及び他の元素をドーピングしたＢｉ２Ｔｅ３からなる群より選ばれる１種以上である。この場合におけるドーパントとしては、特に限定されないが、例えば、Ｓｅ、Ｓｎ等が用いられる。
「無機微粒子」の平均粒径は特に限定されないが、１〜５０００ｎｍであることが好ましく、より好ましくは５〜１０００ｎｍ、更に好ましくは２０〜５００ｎｍである。
「無機微粒子」の形状は特に限定されない。球状、板状（フレーク状）、不定形等であってもよい。
なお、無機微粒子の平均粒径は、例えば、電子顕微鏡観察（ＳＥＭ、ＴＥＭ等）等により測定することができる。
【００４５】
無機微粒子と、貴金属微粒子の質量比（無機微粒子：貴金属微粒子）は、１：１〜１０００：１であり、好ましくは５：１〜４００：１、更に好ましくは１０：１〜２００：１である。質量比がこの範囲である場合、無機微粒子の分散状態をコントロールし易くなるからである。
【００４６】
＜表面に貴金属微粒子が付着した無機微粒子の製造方法＞
本発明の無機微粒子の製造方法（金属を担持する方法）は、特に限定されない。例えば、次の方法を採用することができる。
すなわち、（１）貴金属の前駆体溶液（Ａ液）と、（２）無機微粒子、還元剤、及び溶媒を含有する液（Ｂ液）と、を反応させることにより、貴金属微粒子が担持された無機微粒子を製造する方法を採用することができる。
【００４７】
「貴金属の前駆体溶液（Ａ液）」は、貴金属イオン又は貴金属化合物を含む溶液である。貴金属イオン又は貴金属化合物は、電子を受容して０価の貴金属に還元される。貴金属イオンとしては、金イオン、白金イオン、銀イオン、銅イオン、パラジウムイオン等が挙げられる。
貴金属化合物としては、ＨＡｕＣｌ４（塩化金酸）、ＡｇＮＯ３（硝酸銀）、ＡｕＣｌ３、Ｈ２ＰｔＣｌ６、ＡｇＮＯ２、ＣｕＳＯ４、Ｐｄ（Ｃ５Ｈ７Ｏ２）２、ＰｔＣｌ２、Ｎａ２ＰｄＣｌ４等が挙げられる。これらの貴金属イオン及び貴金属化合物は、単独で用いてもよいし、２種以上を組合せて用いてもよい。
【００４８】
前駆体溶液の溶媒は、特に限定されない。例えば、水を用いることができる。また、水と他の溶媒の混合溶媒としてもよい。他の溶媒は、無機溶媒、有機溶媒のいずれでもよく、例えば、具体的には、アルコール、ケトン、カルボン酸等が挙げられる。このように、水と他の溶媒との混合溶媒とする場合には、水の含有量は特に限定されない。水の含有量は、混合溶媒全体を１００質量％とした場合に、好ましくは１〜９９質量％、更に好ましくは３０〜９９質量％、特に好ましくは５０〜９９質量％である。
【００４９】
前駆体溶液の濃度は、特に限定されないが、好ましくは０．０１〜１０ｍＭ、更に好ましくは０．０２〜８ｍＭ、特に好ましくは０．０３〜１ｍＭである。前駆体溶液の濃度が好ましい範囲内にあるときは、無機微粒子の表面に選択的に貴金属微粒子が析出しやすくなるからである。また、低濃度すぎると、貴金属微粒子の析出速度が著しく低下し、工業的に不利となる。
【００５０】
無機微粒子、還元剤、及び溶媒を含有する液（Ｂ液）に含有される「無機微粒子」は、Ｂｉ２Ｔｅ３、及び他の元素をドーピングしたＢｉ２Ｔｅ３からなる群より選ばれる１種以上である。この場合におけるドーパントとしては、特に限定されないが、例えば、Ｓｅ、Ｓｎ等が用いられる。
「無機微粒子」の平均粒径は特に限定されないが、１〜５０００ｎｍであることが好ましく、より好ましくは５〜１０００ｎｍ、更に好ましくは２０〜５００ｎｍである。
「無機微粒子」の形状は特に限定されない。球状、板状（フレーク状）、不定形等であってもよい。
【００５１】
「還元剤」としては、貴金属の前駆体を還元することができれば特に限定されず、有機物であっても無機物であってもよい。例えば、クエン酸ナトリウム、クエン酸、エチレングリコール、Ｌ−アスコルビン酸、水素化ホウ素ナトリウム、α−グルコース等が挙げられる。
【００５２】
無機微粒子、還元剤、及び溶媒を含有する液に用いる溶媒は、特に限定されない。例えば、水を用いることができる。また、水と他の溶媒の混合溶媒としてもよい。他の溶媒は、無機溶媒、有機溶媒のいずれでもよく、例えば、具体的には、アルコール、ケトン、カルボン酸等が挙げられる。このように、水と他の溶媒との混合溶媒とする場合には、水の含有量は特に限定されない。水の含有量は、混合溶媒全体を１００質量％とした場合に、好ましくは１〜９９質量％、更に好ましくは３０〜９９質量％、特に好ましくは５０〜９９質量％である。
【００５３】
無機微粒子、還元剤、及び溶媒を含有する液（Ｂ）における還元剤の濃度は、特に限定されないが、好ましくは１〜２００ｍＭ、更に好ましくは５〜１００ｍＭ、特に好ましくは２０〜５０ｍＭである。
【００５４】
無機微粒子の製造方法において、Ａ液に含まれる貴金属化合物と、Ｂ液に含まれる無機微粒子との質量比（貴金属化合物：無機微粒子）は、１０００：１〜１：１であり、好ましくは４００：１〜５：１、更に好ましくは２００：１〜１０：１である。
【００５５】
無機微粒子の製造方法において、Ａ液に含まれる貴金属化合物と、Ｂ液に含まれる還元剤との質量比（貴金属化合物：還元剤）は、１：１〜１００：１であり、好ましくは５：４〜４０：１、更に好ましくは３：２〜２０：１である。
【００５６】
無機微粒子の製造方法における反応温度は、特に限定されないが、例えば、−１０〜＋２００℃、好ましくは３０〜１５０℃、更に好ましくは６０〜１２０℃とすることができる。反応温度として、例えば、Ａ液の沸点を用いることができる。
【００５７】
無機微粒子の製造方法における反応時間は、特に限定されないが、例えば、０．１〜２４時間、好ましくは０．２〜８時間、更に好ましくは０．２〜３時間とすることができる。
【００５８】
その他に無機微粒子の製造方法（金属を担持する方法）として、コロイド塩析法、含浸‐水素還元法、混練法、および光析出法（光電析法）等を適用することができる。
また、無機微粒子の表面をカップリング剤等の有機分子により修飾した後、有機分子と金属との相互作用によって金属を固定化するという方法も採用することができる。
【００５９】
＜表面に貴金属微粒子が付着した無機微粒子と樹脂との混合比＞
表面に貴金属微粒子が付着した無機微粒子と樹脂との混合比は、特に限定されない。
例えば、貴金属微粒子が付着した無機微粒子と樹脂との合計を１００質量部とした場合に、表面に貴金属微粒子が付着した無機微粒子を、０．１〜９９質量部とすることができ、３〜８８質量部であることがより好ましく、９〜７７質量部であることが特に好ましい。この範囲とすることで、無機微粒子の分散状態がコントロールし易くなるからである。
【００６０】
本発明の「有機分子（リンカー）」としては、貴金属微粒子と結合可能な原子団を２以上有する有機分子であれば、種類は特に問わない。
貴金属微粒子と結合可能な原子団としては、特に限定されないが、−ＳＲ、−ＳｅＲ、−ＮＲ３＋、−ＮＲＣＯＳ−、−ＮＲＣＳ２−、−ＯＣＳ２−、−ＣＯＯ−、及び−ＰＯ３２−（但し、各原子団において、Ｒは水素原子、置換基を有してもよい炭化水素基、又は置換基を有してもよい複素環基）が例示され、更に具体的には、−ＳＨ、−ＯＣＳ２−、―ＮＨ３＋等が例示される。
【００６１】
ここで、上記Ｒに関して、「置換基を有してもよい炭化水素基」における「炭化水素基」としては、特に限定されないが、炭素数１〜５０の脂肪族炭化水素基、炭素数２〜２０の脂環族炭化水素基又は炭素数２〜１０の芳香族炭化水素基が好ましい。
【００６２】
脂肪族炭化水素基や脂環族炭化水素基の具体例としては、メチル基、エチル基、イソプロピル基、イソブチル基、ｔｅｒｔ−ブチル基、シクロへキシル基、アダマンチル基、ドデシル基等の直鎖、分岐状または環状のアルキル基、
ビニル基、アリル基、イソプロペニル基、シクロヘキセニル基、オクタジエニル基等の直鎖、分岐状または環状のアルケニル基、
エチニル基、プロピニル基、ドデシニル基等の直鎖、分岐状または環状のアルキニル基が挙げられる。
芳香族炭化水素基の具体例としては、フェニル基、ナフチル基、フルオレニル基、フェナントリル基、アントリル基が挙げられる。
【００６３】
また、上記Ｒに関して、「置換基を有してもよい複素環基」における「複素環基」としては、特に限定されないが、環構成原子数３〜５０の複素環基が好ましい。複素環基としては、例えば、含窒素芳香族複素環基、含硫黄芳香族複素環基、含酸素芳香族複素環基が挙げられる。
【００６４】
含窒素芳香族複素環基の具体例としては、インドリル基、インダゾリル基、ベンゾトリアゾリル基、キノリル基、フタラジニル基、キノキサリニル基、キナゾリニル基、ピローリル基、イミダゾリル基、ピラゾリル基、ピリジル基、ピリミジニル基、ピリダジニル基が挙げられる。
【００６５】
含硫黄芳香族複素環基の具体例としては、チエニル基が挙げられる。なお、含硫黄芳香族複素環基は、チアゾリル基やベンゾチアゾリル基等といった硫黄と窒素とを含む芳香族複素環基であっても構わない。
【００６６】
含酸素芳香族複素環基の具体例としては、フリル基、イソベンゾフラニル基が挙げられる。なお、含酸素芳香族複素環基は、オキサゾリル基やベンゾオキサゾリル基等といった酸素と窒素とを含む芳香族複素環基であっても構わない。
【００６７】
また、上記Ｒに関して、「置換基を有してもよい炭化水素基」、及び「置換基を有してもよい複素環基」における「置換基を有してもよい」とは、対象となる基が、ハロゲン原子、アルキル基、アリール基、アルコキシ基、アリールオキシ基、アルコキシカルボニル基、アシルオキシ基、アシル基、アルキルスルファニル基、アリールスルファニル基、アルキルアミノ基、ジアルキルアミノ基、アリールアミノ基、カルボニル基、ヒドロキシ基、カルボキシ基、ホルミル基、メルカプト基、スルホ基、メシル基、ｐ−トルエンスルホニル基、アミノ基、ニトロ基、シアノ基、トリフルオロメチル基、トリクロロメチル基、トリメチルシリル基、ホスフィニコ基、ホスホノ基、アゾ基、エーテル結合等を有していてもよいことを意味している。
【００６８】
ここで、貴金属微粒子の表面に有機分子の原子団が結合した状態のイメージを図２、３に例示する。この図では、貴金属微粒子として金（Ａｕ）を例に挙げたが、金に限らずに他の貴金属微粒子であっても同様である。
また、２官能の有機分子によって、貴金属微粒子が結合されて、無機微粒子が凝集した状態のイメージを図４に例示する。この図では、貴金属微粒子として金（Ａｕ）を例に挙げたが、金に限らずに他の貴金属微粒子であっても同様である。また、有機分子として、ジチオールを例に挙げたが、他の有機分子であってもよい。
【００６９】
有機分子（リンカー）として、以下の有機分子が例示される。
（１）第１番目の有機分子の例として、骨格部と、貴金属微粒子と結合可能な２以上の原子団と、を有する有機分子が挙げられる。
この場合における原子団は、特に限定されないが、例えば、原子団が、−ＳＲ、−ＳｅＲ、−ＮＲ３＋、−ＮＲＣＯＳ−、−ＮＲＣＳ２−、−ＯＣＳ２−、−ＣＯＯ−、及び−ＰＯ３２−（但し、各原子団において、Ｒは水素原子、置換基を有してもよい炭化水素基、又は置換基を有してもよい複素環基）からなる群より選ばれることが好ましい。なお、２以上の原子団は、同種の原子団であっても、異種の原子団であってもよい。また、「Ｒ」については、前述の「Ｒ」の説明をそのまま適用できる。
この場合の骨格部は、炭素数１〜１００００、好ましくは１〜１００、特に好ましくは２〜３０の飽和もしくは不飽和の有機基であり、酸素元素を含んだ構造であってもよい。例えば、炭素数２〜１０の直鎖状または分枝状のアルキレン基が例示される。具体的には、エチレン基、プロピレン基、ブチレン基、ヘキシレン基、ヘプチレン基、オクチレン基、ドデシレン基などが挙げられる。
また、骨格部に−（ＣＨ２−ＣＨ２−Ｏ）ｎ−を有していてもよい。但し、ｎ＝１〜３０、好ましくはｎ＝２〜１５である。
また、原子団は２以上あればよく、３以上であってもよい。
複数の原子団として、有機分子中に１種のみが含まれていてもよい。例えば、−ＳＨのみが含まれていてもよい。また、―ＮＨ３＋のみが含まれていてもよい。
また、複数の原子団として、有機分子中に２種以上が含まれていてもよい。例えば、−ＳＨ及び―ＮＨ３＋が両方とも含まれていてもよい。
【００７０】
これらの有機分子の中でも多官能チオールを好適に用いることができる。多官能チオールは、チオール基を２個以上有する化合物であればよい。例えば、ヘキサエチレングリコールジチオール、テトラ（エチレングリコール）ジチオール、ペンタ（エチレングリコール）ジチオール、トリメルカプトプロパン、エタンジチオール、プロパンジチオール、ヘキサンジチオール、２−メルカプトエチルエーテル、２，２’−（エチレンジオキシ）ジエタンチオール、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２、４、６−トリメルカプト−ｓ−トリアジン、２−（Ｎ，Ｎ−ジブチルアミノ）−４，６−ジメルカプト−ｓ−トリアジン，トリメチロールプロパントリス（３−メルカプトイソブチレート）等が挙げられる。これらの多官能チオールは、１種または２種以上混合して用いることができる。
【００７１】
多官能チオールの中でも、例えば、下記式に示されるジチオールが好適に用いられる。特に、ｎ＝５のヘキサエチレングリコールジチオールが好ましい。
【化１】
0006270150.tif 000002
（但し、ｎ＝１〜５０００であり、好ましくはｎ＝１〜５０であり、特に好ましくは、ｎ＝１〜７である。）
【００７２】
（２）第２番目の有機分子の例として、Ｒ１−Ｓ−Ｓ−Ｒ２の非環状構造を有し、Ｒ１及び／又はＲ２には、貴金属微粒子と結合可能な１以上の原子団を有する有機分子が挙げられる。
この有機分子では、Ｓ−Ｓ結合が切断されて、Ｒ１−Ｓの構造を有する分子と、Ｒ２−Ｓの構造を有する２つの分子が生成するが、いずれの分子も「Ｓ」側において、貴金属微粒子と結合する。さらに、Ｒ１−Ｓの構造を有する分子、Ｒ２−Ｓの構造を有する分子の少なくとも一方は、Ｒ１やＲ２に、−ＳＨや―ＮＨ３＋等の原子団を有しており、この原子団においても貴金属微粒子と結合する。
有機分子Ｒ１−Ｓ−Ｓ−Ｒ２におけるＲ１及び／又はＲ２は、特に限定されないが、例えば、
炭素数１〜２０の飽和もしくは不飽和の直鎖状、分枝状、もしくは環状のアルキル基、
炭素数６〜３０のアリール基、又は
炭素数７〜３１のアリールアルキル基、が好ましい。
この場合において、Ｒ１、Ｒ２のうちの少なくとも一方は、貴金属微粒子と結合可能な１以上の原子団により置換されている。この場合における原子団は、特に限定されないが、例えば、原子団が、−ＳＲ、−ＳｅＲ、−ＮＲ３＋、−ＮＲＣＯＳ−、−ＮＲＣＳ２−、−ＯＣＳ２−、−ＣＯＯ−、及び−ＰＯ３２−（但し、各原子団において、Ｒは水素原子、置換基を有してもよい炭化水素基、又は置換基を有してもよい複素環基）からなる群より選ばれることが好ましい。ここで「Ｒ」については、前述の「Ｒ」の説明をそのまま適用できる。
なお、Ｒ１、Ｒ２を構成するアルキル基、アリール基またはアリールアルキル基は、ハロゲン原子、アルキル基、アリール基、アルコキシ基、アリールオキシ基、アルコキシカルボニル基、アシルオキシ基、アシル基、アルキルスルファニル基、アリールスルファニル基、アルキルアミノ基、ジアルキルアミノ基、アリールアミノ基、ヒドロキシ基、カルボキシ基、ホルミル基、メルカプト基、スルホ基、メシル基、ｐ−トルエンスルホニル基、アミノ基、ニトロ基、シアノ基、トリフルオロメチル基、トリクロロメチル基、トリメチルシリル基、ホスフィニコ基、またはホスホノ基で置換されていてもよい。
【００７３】
（３）第３番目の有機分子の例として、−Ｓ−Ｓ−を有する環状構造である有機分子が挙げられる。
この環状構造を有する有機分子として、例えば、下記式に示されるジスルフィドが好適に用いられる。
【００７４】
【化２】
0006270150.tif 000003
【００７５】
Ｒ３は、炭素数１〜１０００、好ましくは炭素数２〜５０、特に好ましくは炭素数２〜２５、の直鎖状または分枝状の、置換されているか若しくは非置換のアルキレン基である。
アルキレン基が置換されている場合は、ハロゲン原子、アルキル基、アリール基、アルコキシ基、アリールオキシ基、アルコキシカルボニル基、アシルオキシ基、アシル基、アルキルスルファニル基、アリールスルファニル基、アルキルアミノ基、ジアルキルアミノ基、アリールアミノ基、ヒドロキシ基、カルボキシ基、ホルミル基、メルカプト基、スルホ基、メシル基、ｐ−トルエンスルホニル基、アミノ基、ニトロ基、シアノ基、トリフルオロメチル基、トリクロロメチル基、トリメチルシリル基、ホスフィニコ基、またはホスホノ基で置換されていてもよい。
【００７６】
本発明の樹脂組成物では、上述の「有機分子」の配合によって、無機微粒子の樹脂中での分散状態がコントロールされている。
真偽を判別する一方の樹脂組成物中の有機分子の濃度を、他方の樹脂組成物中の有機分子の濃度よりも大きくすることで無機微粒子の分散状態がコントロールされる。この際の有機分子の濃度は下記式で計算される。
有機分子の濃度（質量％）＝有機分子の質量÷樹脂組成物の全質量×１００
樹脂組成物の全質量には、樹脂の質量、表面に貴金属微粒子が付着した無機微粒子の質量、有機分子の質量が含まれる。
有機分子の濃度は、特に限定されないが、例えば０〜２０質量％、好ましくは０〜４質量％、特に好ましくは０〜２質量％の範囲でコントロールされる。
一方の樹脂組成物中の有機分子の濃度が、他方の樹脂組成物中の有機分子の濃度よりも大きければ、濃度差は特に限定されないが、濃度差が０．０１質量％以上（通常２０質量％以下）であることが好ましく、０．０５質量％以上であることが更に好ましく、０．１質量％以上であることが特に好ましい。
これらの範囲内であると、無機微粒子の分散状態の判別がし易く、真贋判定が容易となるからである。
【００７７】
分散状態の判別には、光学顕微鏡、電子顕微鏡を用いることができる。電子顕微鏡を用いる場合には、特に限定されず、透過型電子顕微鏡(Transmission Electron Microscope; TEM)、走査型電子顕微鏡(Scanning Electron Microscope; SEM)、走査型透過電子顕微鏡(Scanning Transmission Electron Microscope; STEM)のいずれも使用することができる。本発明では、微細な分散状態をコントロールできるため、電子顕微鏡を用いることが好ましい。光学顕微鏡では判別できず、電子顕微鏡で判別できるようにすると、偽造防止効果が高いからである。
【００７８】
ここで、図を用いて、無機微粒子の樹脂中での分散状態がコントロールされているイメージを例示する。図５は、有機分子（リンカー）の作用により、無機微粒子が凝集した状態を示している。図６は、有機分子（リンカー）が作用していない、又は有機分子（リンカー）がほとんど作用しておらず、無機微粒子が分散した状態を示している。
このように本発明の樹脂組成物では、貴金属微粒子と結合可能な原子団を２以上有する有機分子の配合によって、無機微粒子の樹脂中での分散状態がコントロールされている。
【００７９】
本発明の樹脂組成物は、無機微粒子の樹脂中での分散状態がコントロールされている。よって、本発明の樹脂組成物を用いると、無機微粒子の樹脂中での分散状態を観察することによって真贋判定をすることができ、偽造防止効果が発揮される。
【００８０】
〔２〕樹脂組成物を用いた偽造防止用の成形体
本発明の樹脂組成物を用いた偽造防止用の成形体は、上述の樹脂組成物を用いている。
成形体の形状は、特に限定されず、目的に応じて適宜選択できる。例えば、シート状、カード状等とすることができる。また、三次元的な成形体であってもよい。具体的には、セキュリティカード、チケット等に用いる成形体が挙げられる。
また、上述の樹脂組成物は、成形体の全体に用いてもよい。また、上述の樹脂組成物は、成形体に部分的に用いてもよい。
本発明の樹脂組成物を用いた偽造防止用の成形体では、高度な偽造防止効果を発揮することができる。
【００８１】
〔３〕樹脂組成物の製造方法
本発明の樹脂組成物の製造方法は、樹脂と、表面に貴金属微粒子が付着した無機微粒子と、を含有する樹脂組成物の製造方法であって、樹脂と、無機微粒子と、を混合する混合工程を有する。そして、貴金属微粒子と結合可能な原子団を２以上有する有機分子の配合によって、無機微粒子の樹脂中での分散状態をコントロールする。
本発明の樹脂組成物の製造方法では、高度な偽造防止技術を施した樹脂組成物を容易に製造できる。
【００８２】
〔４〕樹脂組成物を用いた偽造防止方法
本発明の偽造防止方法は、樹脂組成物を用いた偽造防止方法である。樹脂組成物は、樹脂と、表面に貴金属微粒子が付着した無機微粒子と、を含有する。そして、貴金属微粒子と結合可能な原子団を２以上有する有機分子の配合によって、無機微粒子の樹脂中での分散状態をコントロールする。
本発明の偽造防止方法では、無機微粒子の樹脂中での分散状態をコントロールして、高度な偽造防止効果を発揮することができる。
【００８３】
なお、本発明の樹脂組成物の製造方法、樹脂組成物を用いた偽造防止方法では、「樹脂」、「貴金属微粒子」、「無機微粒子」、「有機分子」等については、上記〔１〕樹脂組成物の説明をそのまま適用できる。
【実施例】
【００８４】
以下、実施例により本発明を更に具体的に説明する。
＜表面に貴金属微粒子が担持された無機微粒子の調製＞
塩化金酸水溶液（０．０８ｍＭ、３８ｍＬ、Ａ液）を調製した。
また、Ｂｉ２Ｔｅ３のナノ粒子（平均粒子径：２００〜３００ｎｍ程度、２００ｍｇ）を含むクエン酸ナトリウム水溶液（３８．８ｍＭ、４．５ｍＬ、Ｂ液）を調製した。
塩化金酸水溶液（Ａ液）を沸点まで昇温した後、この溶液にクエン酸ナトリウム水溶液（Ｂ液）を加え、０．５時間還流した。
このようにして、Ｂｉ２Ｔｅ３の微粒子の表面に、金（Ａｕ）のナノ粒子（平均粒子径：５〜４０ｎｍ程度）を担持した。
このように、Ａｕ担持Ｂｉ２Ｔｅ３を得た。
【００８５】
＜実施例１＞
ポリビニルアルコール（ＰＶＡ、３０ｍｇ）を水に溶解させてＰＶＡ水溶液（０．４ｍＬ）を調製した。
一方、Ａｕ担持Ｂｉ２Ｔｅ３（９６ｍｇ）の水分散液（１．２ｍＬ）を調製した。
上述のＰＶＡ水溶液に、水分散液を加え、５０℃にて２０分間攪拌した後、基板上に載せ、乾燥させてシートを得た。このシートは黒色をしていた。
図７にこのシートの走査型電子顕微鏡（ＳＥＭ）像を示す。なお、走査型電子顕微鏡では、反射電子検出器を使用した。図７の比較的明るい部分がＡｕ担持Ｂｉ２Ｔｅ３である。
図７から分かるように、Ａｕ担持Ｂｉ２Ｔｅ３は、ほぼ均一に分散した状態であった。
【００８６】
＜実施例２＞
ポリビニルアルコール（ＰＶＡ、３０ｍｇ）を水に溶解させてＰＶＡ水溶液（０．４ｍＬ）を調製した。このＰＶＡ水溶液にヘキサエチレングリコールジチオール（２μＬ）を加えた。
一方、Ａｕ担持Ｂｉ２Ｔｅ３（９６ｍｇ）水分散液（１．２ｍＬ）を調製した。
上述のヘキサエチレングリコールジチオールが添加されたＰＶＡ水溶液に、水分散液を加え、５０℃にて２０分間攪拌した後、基板上に載せ、乾燥させてシートを得た。このシートは黒色をしていた。
図８にこのシートの走査型電子顕微鏡（ＳＥＭ）像を示す。なお、走査型電子顕微鏡では、反射電子検出器を使用した。図８の比較的明るい部分がＡｕ担持Ｂｉ２Ｔｅ３である。
図８から分かるように、Ａｕ担持Ｂｉ２Ｔｅ３は、偏在した状態であった。
【００８７】
＜実施例３＞
ポリビニルアルコール（ＰＶＡ、１００ｍｇ）を水に溶解させてＰＶＡ水溶液（１．０ｍＬ）を調製した。このＰＶＡ水溶液にヘキサエチレングリコールジチオール（２μＬ）を加えた。
一方、Ａｕ担持Ｂｉ２Ｔｅ３（１０ｍｇ）水分散液（１．０ｍＬ）を調製した。
上述のヘキサエチレングリコールジチオールが添加されたＰＶＡ水溶液に、水分散液を加え、５０℃にて２０分間攪拌した後、基板上に載せ、乾燥させてシートを得た。このシートは黒色をしていた。
図９にこのシートの走査型電子顕微鏡（ＳＥＭ）像を示す。なお、走査型電子顕微鏡では、反射電子検出器を使用した。図９の比較的明るい部分がＡｕ担持Ｂｉ２Ｔｅ３である。
図９から分かるように、Ａｕ担持Ｂｉ２Ｔｅ３は、偏在した状態であった。
【００８８】
＜実施例の考察＞
上述の実施例１〜３のように、ポリビニルアルコール（ＰＶＡ）樹脂内部に、金（Ａｕ）を担持したテルル化ビスマス（III）（Ｂｉ２Ｔｅ３）粒子を顔料として分散させた黒色シートを作製した。ＰＶＡ膜内部におけるＢｉ２Ｔｅ３粒子の偏在状態は、リンカーとしてのジチオールにより制御されていることが分かる。目視では、いずれも黒色の樹脂シートであるが、走査型電子顕微鏡（ＳＥＭ）での観察等を行うことにより、樹脂中のＢｉ２Ｔｅ３粒子の配置を確認できる。偏在状態においてもＢｉ２Ｔｅ３粒子の集合単位の大きさは、数マイクロメートル程度までであり、目視では、色むらのない黒色シートとなっている。
【００８９】
＜実施例の効果＞
樹脂中に着色剤（顔料）として導入するＢｉ２Ｔｅ３粒子の分散・偏在状態をコントロールすることにより、樹脂を特徴付けることができる。電子顕微鏡等を用い、拡大して観察することにより真贋判定を行うことができる。偏在状態においても微粒子の集合単位の大きさはマイクロメートル程度までであり、顔料としての機能は損なわれず、色むらのない樹脂を作製できる。複製は極めて困難であり、高度な偽造防止を実現できる。
【００９０】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００９１】
本発明は上記で詳述した実施形態に限定されず、本発明の請求項に示した範囲で様々な変形または変更が可能である。
【産業上の利用可能性】
【００９２】
本発明の樹脂組成物、偽造防止用の成形体、樹脂組成物の製造方法、及び偽造防止方法は、偽造防止技術を応用するに関する広範な用途において利用することができる。
例えば、紙幣、小切手、クレジットカード、旅行チケット、株券、チェック、パスポート、身分証明書、本人確認書類、運転免許証、入場券、切手、印紙、ラベル、証明書、試験証明書、梱包材料、シール等に幅広く利用することができる。
【符号の説明】
【００９３】
１；無機微粒子
３；貴金属微粒子
【図１】
0006270150.tif 000004
【図２】
0006270150.tif 000005
【図３】
0006270150.tif 000006
【図４】
0006270150.tif 000007
【図５】
0006270150.tif 000008
【図６】
0006270150.tif 000009
【図７】
0006270150.tif 000010
【図８】
0006270150.tif 000011
【図９】
0006270150.tif 000012